Article en caoutchouc comprenant une composition à base d’au moins : une matrice élastomère comprenant au moins 55% en poids d’au moins un élastomère isoprénique présentant un taux molaire de liaison 1,4-cis d’au moins 90%, un élastomère thermoplastique comprenant au moins un bloc élastomère polyéther et au moins un bloc thermoplastique non styrénique, l’élastomère thermoplastique présentant une température de fusion, Tf, comprise dans un domaine allant de 130°C à 175°C, 10 à 60 pce de noir de carbone, 5 à 30 pce de silice, et un système de réticulation, le noir de carbone représentant de 55% à 95% en poids par rapport au poids total de noir de carbone et de silice, l’article en caoutchouc étant choisi dans le groupe constitué par les pneumatiques pour véhicule de génie civil, les chenilles et les bandes transporteuses. Article en caoutchouc selon la revendication 1, dans lequel l’élastomère isoprénique présentant un taux molaire de liaison 1,4-cis d’au moins 90% est choisi dans le groupe constitué par le caoutchouc naturel, les polyisoprènes de synthèse et leurs mélanges, de préférence l’élastomère isoprénique présentant un taux molaire de liaison 1,4-cis d’au moins 90% est du caoutchouc naturel. Article en caoutchouc selon l’une quelconque des revendications précédentes, dans lequel l’élastomère isoprénique représente au moins 75% en poids, de préférence au moins 85% en poids, de préférence 100% en poids, de la matrice élastomère de la composition. Article en caoutchouc selon l’une quelconque des revendications précédentes, dans lequel le ou les blocs thermoplastiques non styréniques de l’élastomère thermoplastique sont choisis dans le groupe constitué par les polyamides. Article en caoutchouc selon l’une quelconque des revendications précédentes, dans lequel la fraction volumique de bloc thermoplastique non styrénique dans l’élastomère thermoplastique est comprise dans un domaine allant de 5% à 99%, de préférence de 8% à 90%. Article en caoutchouc selon l’une quelconque des revendications précédentes, dans lequel le ou les blocs élastomères polyéthers de l’élastomère thermoplastique sont choisis dans le groupe constitué par les polytétraméthylènes glycol (PTMG), les polyéthylènes glycols (PEG), le polypropylène éther glycol (PPG), le polyhexaméthylène éther glycol, le polytriméthylenether glycol (PO3G), le poly(3-alkyltétrahydrofurane), et leurs mélanges, de préférence dans le groupe constitué par les polytétraméthylènes glycol (PTMG), les polyéthylènes glycols (PEG) et leurs mélanges. Article en caoutchouc selon l’une quelconque des revendications précédentes, dans lequel l’élastomère thermoplastique est choisi dans le groupe constitué par les copolymères à blocs polyéthers et polyamides (PEBA). Article en caoutchouc selon l’une quelconque des revendications précédentes, dans lequel l’élastomère thermoplastique présente une Tf comprise dans un domaine allant de 140°C à 170°C, de préférence de 150°C à 169°C. Article en caoutchouc selon l’une quelconque des revendications précédentes, dans lequel le taux de l’élastomère thermoplastique dans la composition est compris dans un domaine allant de 1 à 40 pce, de préférence de 11 à 25 pce. Article en caoutchouc selon l’une quelconque des revendications précédentes, dans lequel le taux total de noir de carbone et de silice dans la composition est compris dans un domaine allant de 15 à 90 pce, de préférence de 20 à 70 pce. Article en caoutchouc selon l’une quelconque des revendications précédentes, dans lequel le taux de noir de carbone dans la composition est compris dans un domaine allant de 15 à 55 pce, de préférence de 30 à 50 pce, et le taux de silice dans la composition est compris dans un domaine allant de 5 à 25 pce, de préférence de 6 à 20 pce. Article en caoutchouc selon l’une quelconque des revendications précédentes, dans lequel le noir de carbone représente de 60% à 90% en poids, de préférence de 65% à 80% en poids, par rapport au poids total de noir de carbone et de silice. Article en caoutchouc selon l’une quelconque des revendications précédentes, dans lequel la composition ne comprend pas d’agent de couplage ou en comprend moins de 6% en poids par rapport au poids de silice, de préférence moins de 2% en poids par rapport au poids de silice. Article en caoutchouc selon l’une quelconque des revendications précédentes, dans lequel la composition est préparée selon un procédé comprenant les étapes suivantes : a) mettre en contact et mélanger, de manière concomitante ou successive, en une ou plusieurs fois, au moins l’au moins 55% en poids d’au moins un élastomère isoprénique présentant un taux molaire de liaison 1,4-cis d’au moins 90%, l’élastomère thermoplastique comprenant au moins un bloc élastomère polyéther et au moins un bloc thermoplastique non styrénique présentant une Tf comprise dans un domaine allant de 130°C à 175°C, les 10 à 60 pce du noir de carbone et les 5 à 30 pce de la silice, le noir de carbone représentant de 55% à 95% en poids par rapport au poids total de noir de carbone et de silice, en malaxant thermo-mécaniquement le tout jusqu'à atteindre une température maximale T1 supérieure ou égale à la température de fusion de l’élastomère thermoplastique comprenant au moins un bloc élastomère polyéther et au moins un bloc thermoplastique non styrénique, b) diminuer la température du mélange obtenu à l’étape (a) jusqu'à une température maximale T2 inférieure à la température de fusion de l’élastomère thermoplastique comprenant au moins un bloc élastomère polyéther et au moins un bloc thermoplastique non styrénique, puis incorporer dans le mélange un système de réticulation et mélanger le tout. Article en caoutchouc selon la revendication 14, dans lequel la température T1 est d’au moins 1°C supérieure, de préférence de 5°C à 20°C, à la température de l’élastomère thermoplastique comprenant au moins un bloc élastomère polyéther et au moins un bloc thermoplastique non styrénique, et la température T2 est inférieure à 100°C, de préférence comprise dans un domaine allant de 20°C à 90°C.